(57)【特許請求の範囲】
【請求項１】
官能基としてＮ−メチルグルカミン基を有するキレート樹脂を用いて、粗アルカリ金属炭酸塩水溶液中の重金属を除去することにより、高純度アルカリ金属炭酸塩水溶液を得る高純度アルカリ金属炭酸塩水溶液の製造方法であって、
前記粗アルカリ金属炭酸塩水溶液全体を１００質量％とした場合に、前記キレート樹脂は３．９〜２０質量％であり，
前記キレート樹脂は、ポリスチレン−ジビニルベンゼン共重合体に前記Ｎ−メチルグルカミン基が結合した樹脂であることを特徴とする高純度アルカリ金属炭酸塩水溶液の製造方法。
【請求項２】
前記重金属が、鉄、銅、アルミニウム、チタン及びコバルトのうちの少なくとも１種である請求項１に記載の高純度アルカリ金属炭酸塩水溶液の製造方法。
【請求項３】
前記粗アルカリ金属炭酸塩水溶液に含まれる前記アルカリ金属炭酸塩の濃度が、１５〜６０重量％である請求項１又は２に記載の高純度アルカリ金属炭酸塩水溶液の製造方法。
【請求項４】
前記粗アルカリ金属炭酸塩水溶液に含まれる前記重金属は、５０００ｎｇ／ｇ以下である請求項１乃至３のうちのいずれか１項に記載の高純度アルカリ金属炭酸塩水溶液の製造方法。
【請求項５】
前記高純度アルカリ金属炭酸塩水溶液に含まれる重金属は、５００ｎｇ／ｇ以下である請求項１乃至４のうちのいずれか１項に記載の高純度アルカリ金属炭酸塩水溶液の製造方法。
【請求項６】
官能基としてＮ−メチルグルカミン基を有するキレート樹脂を用いて、粗アルカリ金属炭酸塩水溶液中の重金属を除去することにより、高純度アルカリ金属炭酸塩水溶液を得る高純度アルカリ金属炭酸塩水溶液の連続製造方法であって、
前記粗アルカリ金属炭酸塩水溶液全体を１００質量％とした場合に、前記キレート樹脂は３．９〜２０質量％であり、
充填塔を用いて前記重金属を除去させ、前記粗アルカリ金属炭酸塩水溶液の単位時間当たりの流量である空塔速度が０．１〜５［１／時間］であることを特徴とする高純度アルカリ金属炭酸塩水溶液の連続製造方法。
【発明の詳細な説明】
【技術分野】
【０００１】
本発明は、粗アルカリ金属炭酸塩水溶液中の重金属分を効果的に除去することができる高純度アルカリ金属炭酸塩水溶液の製造方法及び高純度アルカリ金属炭酸塩水溶液の連続製造方法に関する。更に詳しくは、本発明は、官能基としてＮ−メチルグルカミン基を有するキレート樹脂を用いて、粗アルカリ金属炭酸塩水溶液中の重金属分を効果的に除去することができる高純度アルカリ金属炭酸塩水溶液の製造方法及び高純度アルカリ金属炭酸塩水溶液の連続製造方法に関する。
【背景技術】
【０００２】
半導体ウェーハやカラーフィルター等の電子部品の製造においては、ウェーハ表面のエッチングによる平面化、レジスト材の現像と除去、あるいは表面の洗浄等を目的として水酸化アルカリとアルカリ金属炭酸塩の水溶液が使用されている。これらの電子部品の製造に使用されるアルカリ金属炭酸塩は、半導体ウェーハの劣化、半導体デバイスの特性の低下等を防ぐため、鉄や銅等の金属不純物を含まない高純度のアルカリ金属炭酸塩であることが要求されている。また、これらの用途では、使用中にアルカリ金属炭酸塩が適宜追加されるが、追加時に希薄溶液を用いると全体の水分が多くなり組成が大きく変化してしまうため、通常、濃厚溶液が追加される。また、この他、医療用や化粧品等においても、金属不純物等を含まない高純度の薬剤の要求が高まっている。
【０００３】
高純度のアルカリ金属炭酸塩水溶液の製法としては、例えば、イオン交換膜により水酸化アルカリを精製した後、二酸化炭素と反応させる方法が知られている。この際に使用する高純度水酸化アルカリの製造方法としては、陽イオン交換膜により陽極室と陰極室とに区画された電解槽を用いて不純物濃度の低いアルカリ溶液を生成させる方法が知られている（例えば、特許文献１参照。）。この他、高純度水酸化アルカリの製造方法としては、活性炭により水酸化カリウム中のニッケルを除去する方法（例えば、特許文献２参照。）、活性炭により水酸化ナトリウム中の鉄やニッケルを除去する方法（例えば、特許文献３参照。）、オキシン基等の特定の構造を有するキレート性官能基を有する樹脂により、水酸化アルカリ中の鉄、クロム、ニッケルを除去する方法（例えば、特許文献４参照。）、イオン交換樹脂、キレート樹脂及び活性炭を組み合わせて使用し、重金属を除去する方法（例えば、特許文献５参照。）が開示されている。
【０００４】
【特許文献１】特開平０９−０７８２７６号公報
【特許文献２】特開２０００−２０３８２８号公報
【特許文献３】特開２００５−００１９５５号公報
【特許文献４】特開平０１−０２７６４８号公報
【特許文献５】国際公開ＷＯ２００７／１４８５５２号公報
【発明の開示】
【発明が解決しようとする課題】
【０００５】
しかし、特許文献１に記載された方法では、精製精度は十分に高いものの設備化に比較的手間がかかり、何処でも簡単に高純度に精製された水酸化アルカリが得られない状況である。また、特許文献２〜４の方法では、比較的簡単な設備で対応でき、高度な精製が可能であるが、除去することができる金属種が限られており、更に、設備等から水溶液に一部溶出する金属種もあり、この溶出を防ぐための前処理に労力がかかる場合もある。また、特許文献５のように、イオン交換樹脂、キレート樹脂及び活性炭を組み合わせても、重金属、特に鉄やアルミニウムの除去は不十分である。このように、高純度水酸化アルカリを容易に得ることができず、従って、高純度アルカリ金属炭酸塩水溶液の製造も容易ではなかった。
【０００６】
本発明は、上記の従来の状況に鑑みてなされたものであり、アルカリ金属炭酸塩水溶液を高濃度の状態のままで、この中に含有される重金属分を除去し、精製することができる高純度アルカリ金属炭酸塩水溶液の製造方法及び高純度アルカリ金属炭酸塩水溶液の連続製造方法を提供することを課題とする。
【課題を解決するための手段】
【０００７】
アルカリ金属炭酸塩水溶液からの重金属分の除去を鋭意検討した結果、官能基としてＮ−メチルグルカミン基を有するキレート樹脂により粗アルカリ金属炭酸塩水溶液中の重金属分を十分に除去できることを見出し、本発明を完成させた。
即ち、本発明は具体的には以下の通りである。
１．官能基としてＮ−メチルグルカミン基を有するキレート樹脂を用いて、粗アルカリ金属炭酸塩水溶液中の重金属を除去することにより、高純度アルカリ金属炭酸塩水溶液を得る高純度アルカリ金属炭酸塩水溶液の製造方法であって、
前記粗アルカリ金属炭酸塩水溶液全体を１００質量％とした場合に、前記キレート樹脂は３．９〜２０質量％であり，
前記キレート樹脂は、ポリスチレン−ジビニルベンゼン共重合体に前記Ｎ−メチルグルカミン基が結合した樹脂であることを特徴とする高純度アルカリ金属炭酸塩水溶液の製造方法。
２．重金属が、鉄、銅、アルミニウム、チタン及びコバルトのうちの少なくとも１種である上記１．に記載の高純度アルカリ金属炭酸塩水溶液の製造方法。
３．前記粗アルカリ金属炭酸塩水溶液に含まれる前記アルカリ金属炭酸塩の濃度が、１５〜６０重量％である上記１．又は２．に記載の高純度アルカリ金属炭酸塩水溶液の製造方法。
４．前記粗アルカリ金属炭酸塩水溶液に含まれる前記重金属は、５０００ｎｇ／ｇ以下である上記１．乃至３．のうちのいずれか１項に記載の高純度アルカリ金属炭酸塩水溶液の製造方法。
５．前記高純度アルカリ金属炭酸塩水溶液に含まれる重金属は、５００ｎｇ／ｇ以下である上記１．乃至４．のうちのいずれか１項に記載の高純度アルカリ金属炭酸塩水溶液の製造方法。
６．官能基としてＮ−メチルグルカミン基を有するキレート樹脂を用いて、粗アルカリ金属炭酸塩水溶液中の重金属を除去することにより、高純度アルカリ金属炭酸塩水溶液を得る高純度アルカリ金属炭酸塩水溶液の連続製造方法であって、
前記粗アルカリ金属炭酸塩水溶液全体を１００質量％とした場合に、前記キレート樹脂は３．９〜２０質量％であり、
充填塔を用いて前記重金属を除去させ、前記粗アルカリ金属炭酸塩水溶液の単位時間当たりの流量である空塔速度が０．１〜５［１／時間］であることを特徴とする高純度アルカリ金属炭酸塩水溶液の連続製造方法。
【発明の効果】
【０００８】
本発明の高純度アルカリ金属炭酸塩水溶液の製造方法によれば、官能基としてＮ−メチルグルカミン基を有するキレート樹脂を用いて粗アルカリ金属炭酸塩水溶液中の重金属を除去するものであるため、重金属を含む粗アルカリ金属炭酸塩水溶液から効率よく重金属を捕捉し、除去することができ、重金属が、鉄、銅、アルミニウム、チタン及びコバルトのうちの少なくとも１種である場合、これらをより効率よく除去することができる。これらの重金属は、特に、半導体ウェーハの劣化、半導体デバイスの特性の低下等をもたらすため、除去する効果が大きい。
粗アルカリ金属炭酸塩水溶液に含まれるアルカリ金属炭酸塩の濃度が、１５〜６０質量％であれば、高濃度であるため、例えば、研磨剤等に添加することにより、研磨剤等の濃度の低下を抑制しつつ、その作用効果を維持することができる。
粗アルカリ金属炭酸塩水溶液に含まれる重金属が、５０００ｎｇ／ｇ以下であれば、効率よく重金属を除去することができ、より高純度のアルカリ金属炭酸塩水溶液を製造することができる。
本発明の高純度アルカリ金属炭酸塩水溶液の製造方法であれば、重金属を５００ｎｇ／ｇ以下にまで低減させることができ、極めて高純度のアルカリ金属炭酸塩水溶液を製造することができる。
粗アルカリ金属炭酸塩水溶液全体を１００質量％とした場合に、キレート樹脂が０．１〜２０質量％であれば、効率よく高純度アルカリ金属炭酸塩水溶液を製造することができる。
【発明を実施するための最良の形態】
【０００９】
本発明の高純度アルカリ金属炭酸塩水溶液の製造方法は、官能基としてＮ−メチルグルカミン基を有するキレート樹脂（以下、「キレート樹脂」ともいう。）を用いて、粗アルカリ金属炭酸塩水溶液中の重金属を除去することを特徴とする。
【００１０】
［１］Ｎ−メチルグルカミン基を有するキレート樹脂
前記「Ｎ−メチルグルカミン基を有するキレート樹脂」は、金属イオンに対する選択性がイオン交換樹脂よりもはるかに大きく、更に、キレート樹脂が有する官能基であるＮ−メチルグルカミン基により重金属が捕捉されて強固なキレートが形成されるため、重金属が再度溶出することがなく、効率的に重金属を除去することが可能である。そのため、重金属を数ｎｇ／ｇ以下にまで除去することができる。
【００１１】
Ｎ−メチルグルカミン基を有するキレート樹脂としては、ポリスチレン、ポリスチレン−ジビニルベンゼン共重合体及びフェノール樹脂等に、Ｎ−メチルグルカミン基が結合した樹脂が挙げられる。本発明では、ポリスチレン−ジビニルベンゼン共重合体にＮ−メチルグルカミン基が結合したものが用いられ、例えば、ダイヤイオンＣＲＢ−０５（商品名、三菱化学社製）、アンバーライトＩＲＡ７４３（商品名、Ｒｏｈｍ＆Ｈａａｓ社製）やユニセレックＵＲ−３５００Ｓ（商品名、ユニチカ社製）等を例示することができる。
【００１２】
重金属の除去をバッチ式で行う場合は、Ｎ−メチルグルカミン基を有するキレート樹脂の添加量は、粗アルカリ金属炭酸塩水溶液全体を１００質量％とした場合に、３．９〜２０質量％である。３．９質量％未満では、十分な重金属除去の効果が得られず、２０質量％を超えて添加しても、重金属除去の効果はそれ以上大きく向上することはない。但し、粗アルカリ金属炭酸塩水溶液中の重金属濃度により適宜調整することが好ましい。
【００１３】
重金属の除去を連続式で行う場合は、容器中の溶液を入れ替えることなく作業することができるため、バッチ式より作業効率が高く好ましい。連続式で行う場合、例えば、充填塔を用いて重金属を除去させるときは、粗アルカリ金属炭酸塩水溶液の単位時間当たりの流量である空塔速度（以下、「ＳＶ」と略記する。）で表示すると、ＳＶ＝０．１〜５［１／時間］、好ましくはＳＶ＝０．２〜３［１／時間］、より好ましくはＳＶ＝０．３〜２［１／時間］でキレート樹脂に接触させることによって、より効率よく重金属を除去することができる。また、充填塔が破過に達する前に充填したキレート樹脂を入れ替えることにより、連続して重金属を除去する時間を延ばすことができる。入れ替えるキレート樹脂の量は入れ替え前に処理した粗アルカリ金属炭酸塩水溶液を１００質量％とした場合に、３．９〜２０質量％である。キレート樹脂は繰り返し使用し、除去効果に応じて一括入れ替え、若しくは逐次入れ替えをすればよく、更には後述の再生により重金属が除去された状態に回復させ、維持させることができる。
【００１４】
重金属類が吸着したキレート樹脂は、超純水等による洗浄や逆洗浄操作などの後、更には塩酸や硝酸等の酸で処理した後、水で洗浄する等の、公知の脱重金属操作による再生方法を適用し、再生させることができる。そして、このようにして再生したキレート樹脂は、本発明の高純度アルカリ金属炭酸塩水溶液の製造に再使用することができる。
【００１５】
［２］粗アルカリ金属炭酸塩水溶液
前記「粗アルカリ金属炭酸塩水溶液」とは、重金属を除去する前のアルカリ金属炭酸塩水溶液である。
アルカリ金属炭酸塩としては、炭酸水素カリウム、炭酸水素ナトリウム、炭酸ナトリウム及び炭酸カリウムが好ましい種類として挙げられ、炭酸水素カリウム、炭酸ナトリウム及び炭酸カリウムが更に好ましく、炭酸ナトリウム、炭酸カリウムが特に好ましく、効率よく重金属除去処理ができる炭酸カリウムが最も好ましい。
【００１６】
使用する粗アルカリ金属炭酸塩水溶液は、水酸化アルカリ金属水溶液に炭酸を吹き込んで炭酸アルカリ金属水溶液や炭酸水素アルカリ金属水溶液にしたもの、又は水酸化アルカリ金属と炭酸水素アルカリ金属を水溶液で反応させ、炭酸アルカリ金属水溶液にしたもの、更には炭酸水素アルカリ金属を焼成してアルカリ金属炭酸塩にした後、これを水溶液にしたもの等が挙げられる。
【００１７】
粗アルカリ金属炭酸塩水溶液に含まれるアルカリ金属炭酸塩の濃度は、どのような濃度でも重金属低減効果が望めるが、例えば、研磨剤等に添加して使用する場合、研磨剤等の濃度が低下しないように、高濃度であることが好ましい。また、輸送効率、保管効率や、その後の取り扱いで濃縮する等の余計な操作を必要としないよう、高濃度であることが好ましい。
【００１８】
粗アルカリ金属炭酸塩水溶液中のアルカリ金属炭酸塩の濃度は、炭酸カリウムであれば、粗アルカリ金属炭酸塩水溶液全体を１００質量％とした場合に、炭酸カリウム２０〜６０質量％であることが好ましい。２０質量％未満では、研磨剤等として使用したときに十分な作用効果が得られず、６０質量％を超えると、常温（２０〜３０℃）では溶解度を超え、析出するおそれがあるからである。この濃度は２５〜５７質量％であることが更に好ましく、３０〜５４質量％であることが特に好ましく、４０〜５０質量％であることが最も好ましい。
【００１９】
炭酸水素カリウム及び炭酸ナトリウムであれば、粗アルカリ金属炭酸塩水溶液全体を１００質量％とした場合に、炭酸水素カリウム及び炭酸ナトリウム１５〜２５質量％であることが好ましい。１５質量％未満では、研磨剤等として使用したときに十分な作用効果が得られず、２５質量％を超えると、常温では溶解度を超え、析出するおそれがあるからである。この濃度は１８〜２２質量％であることが更に好ましい。
【００２０】
炭酸水素ナトリウムであれば、粗アルカリ金属炭酸塩水溶液全体を１００質量％とした場合に、炭酸水素ナトリウム５〜１０質量％であることが好ましい。１０質量％を超えると、溶解度を超え、析出するおそれがあるからである。この濃度は８〜１０質量％であることが更に好ましい。
【００２１】
［３］重金属
前記「重金属」とは、粗アルカリ金属炭酸塩水溶液に含まれる不純物としての重金属である。
粗アルカリ金属炭酸塩水溶液に含まれる不純物としての重金属としては、例えば、鉄、銅、アルミニウム、チタン、コバルト、アルカリ土類金属（カルシウム、マグネシウム、ストロンチウム及びバリウム）、ニッケル、亜鉛、鉛、カドミウム、マンガン、バナジウム、モリブデン、クロム、ジルコニウム、銀、錫、水銀、アンチモン、ビスマス、ガリウム、タリウム等が挙げられ、これらを極力少なくすることが望ましい。
【００２２】
更には、特定の重金属においては少量の含有でも製品の品質に対して影響が大きい。この特定の重金属とは、鉄、銅、アルミニウム、チタン、コバルトであり、これらは、より低レベルまで低減できることが好ましい。特に、半導体ウェーハやカラーフィルター等の電子部品の製造においては、半導体ウェーハの劣化、半導体デバイスの特性の低下等を防ぐため、これらの特定の重金属の含有量が極力少ない高純度の水溶液であることが要求されている。
【００２３】
重金属が含有される過程としては、アルカリ金属炭酸塩水溶液の製造工程において、原材料に元々含まれている場合、重金属製の製造容器から溶出する場合、製造ラインのパイプ等から溶出する場合、及び製造したアルカリ金属炭酸塩水溶液を保存する金属製容器から溶出する場合等が考えられる。例えば、ステンレス製の容器により製造又は保存すれば、鉄、ニッケル、クロム等の重金属が溶出することがある。
【００２４】
［４］除去
前記「除去」とは、粗アルカリ金属炭酸塩水溶液から重金属を取り除き、高純度のアルカリ金属炭酸塩水溶液を得る過程をいう。この除去は、含有されている重金属を実質的に完全に取り除く場合のみならず、不完全に取り除く場合をも意味する。
粗アルカリ金属炭酸塩水溶液に混入していても差し支えない重金属の濃度は、除去操作後の高純度アルカリ金属炭酸塩水溶液に残存する重金属の濃度により異なる。例えば、重金属除去後の濃度が３０ｎｇ／ｇ以下である場合、除去前に混入していても差し支えない濃度として、各金属とも５０００ｎｇ／ｇ以下であることが好ましく、１０００ｎｇ／ｇ以下であることがより好ましく、５００ｎｇ／ｇ以下であることが特に好ましい。
【００２５】
本発明の高純度アルカリ金属炭酸塩水溶液の製造方法において、重金属を除去するときの操作温度は０℃から６０℃程度であればよく、この温度範囲であれば、粗アルカリ金属炭酸塩水溶液中の重金属を効率よく除去することができるので好ましい。０℃未満では、粗アルカリ金属炭酸塩水溶液中のアルカリ金属炭酸塩の溶解度が減少し、析出しやすくなり、キレート樹脂に析出物が詰まりやすく、重金属の除去効率の低下を招く。一方、６０℃を超えると、加熱を継続する必要があり、経済的な面で不利である。好ましい操作温度は５℃から５０℃であり、より好ましくは１０℃から４５℃である。
【００２６】
除去操作は、より具体的には、例えば、粗アルカリ金属炭酸塩水溶液をカラムに詰めたキレート樹脂と、０℃から６０℃の間の温度で、連続的に接触させて重金属を除去し、高純度アルカリ金属炭酸塩水溶液を製造することができる。また、粗アルカリ金属炭酸塩水溶液とキレート樹脂とをバッチ式で０℃から６０℃の間の温度で、例えば、２時間、接触させて重金属を除去し、高純度アルカリ金属炭酸塩水溶液を製造することもできる。
【００２７】
［５］高純度アルカリ金属炭酸塩水溶液
前記「高純度アルカリ金属炭酸塩水溶液」とは、粗アルカリ金属炭酸塩水溶液から重金属を除去した後のアルカリ金属炭酸塩水溶液である。
高純度アルカリ金属炭酸塩水溶液中に残存する重金属、即ち、鉄、銅、アルミニウム、チタン、コバルト等の濃度は５００ｎｇ／ｇ以下であることが好ましく、１００ｎｇ／ｇ以下であることがより好ましく、３０ｎｇ／ｇ以下であることが特に好ましい。
尚、粗アルカリ金属炭酸塩水溶液に含有されている各重金属の下限量は、高純度アルカリ金属炭酸塩水溶液における各重金属の含有量より多い。即ち、重金属の除去操作により上記下限量を超える多くの重金属が溶出し、含有されることはない。
【００２８】
本発明の高純度アルカリ金属炭酸塩水溶液の製造方法により製造した高純度アルカリ金属炭酸塩水溶液には、種々の用途があり、特に限定はされない。
この高純度アルカリ金属炭酸塩水溶液は、研磨剤にｐＨ調整剤として配合することにより、半導体ウェーハやカラーフィルター等の電子部品の製造、例えば、エッチング後のウェーハ表面の平面化、及びレジスト材の現像と除去等において使用することができる。また、洗浄剤として、電子部品表面の洗浄に用いることもできる。
使用方法も特に限定はされず、例えば、上記のように配合して使用する場合、当初から研磨剤に配合したものを使用することもでき、研磨剤の使用にともない重金属が増加した時点で、配合して使用してもよい。
【実施例】
【００２９】
以下、実施例を用いて本発明を具体的に説明するが、本発明はこれらの実施例に限定されるものではない。
［比較例１］
表１に示す重金属成分を含有する、４０質量％炭酸カリウム水溶液（粗アルカリ金属炭酸塩水溶液）１００ｇに、Ｎ−メチルグルカミン基を有するキレート樹脂（商品名；ダイヤイオンＣＲＢ−０５、三菱化学社製）を０．５ｇ加え、室温で攪拌して２時間接触させた。尚、ポリテトラフルオロエチレン製の容器を用いて試験を行い、容器から金属イオンが溶出することのないようにした。以下の実施例１〜８及び比較例２〜１０においても、この材質の容器を用いた。
その後、溶液を採取し、重金属含有分の分析（下記の分析方法）を行った。その結果を表１に示す。
【００３０】
（重金属の分析方法）
採取した試料に超純水を加えた後、硝酸で中和した。そして１００ｍＭ酢酸アンモニウム水溶液（ｐＨ５．５）を加えてメスアップし、供試液とした。その後、キレートディスクにて供試液に含まれる対象金属を捕捉し、次いで、超純水により洗浄した。そして、希硝酸を用いてキレートディスクから対象金属を溶出させ、超純水でメスアップして誘導結合プラズマ質量分析装置（ＩＣＰ−ＭＳ）で各金属濃度を測定した（各金属については、事前に検量線を作成した）。
尚、以下の実施例１〜４及び比較例２〜１２においてもこの分析方法で重金属の分析を行った。
【００３１】
［比較例２］
比較例１のキレート樹脂に替えて、官能基としてイミノジ酢酸Ｎａを有するキレート樹脂（商品名；ダイヤイオンＣＲ−１１、三菱化学社製）０．５ｇを使用した。他の条件は比較例１と同様にして試験を行った。
以上の結果を表１に示す。
【００３２】
【表１】
0005369440.tif 000002
【００３３】
表１によれば、比較例１（Ｎ−メチルグルカミン基を有するキレート樹脂使用）は、比較例２（イミノジ酢酸Ｎａを有するキレート樹脂使用）に比べ、いずれの重金属の除去効果も高かった。本検討においては、キレート樹脂添加量０．５ｇという少量の添加量にて試験を行ったが、多くの金属をよく除去できており、特に鉄の除去については顕著な効果があった。
【００３４】
［実施例１］
表２に原液Ａとして示す重金属を含有する、４０質量％炭酸カリウム水溶液（粗アルカリ金属炭酸塩水溶液）１００ｇに、官能基としてＮ−メチルグルカミン基を有するキレート樹脂（商品名；ダイヤイオンＣＲＢ−０２、三菱化学社製）を６．４ｇ加え、室温で攪拌して２時間接触させた。その後、溶液を採取し、重金属含有分の分析を行った。
【００３５】
［比較例３］
実施例１のキレート樹脂に替えて、官能基としてイミノジ酢酸Ｎａを有するキレート樹脂（商品名；ダイヤイオンＣＲ−１１、三菱化学社製）６．４ｇを使用した。他の条件は実施例１と同様にして試験を行った。
［比較例４］
表２に原液Ｂとして示す重金属を含有する、４０質量％炭酸カリウム水溶液（粗アルカリ金属炭酸塩水溶液）１００ｇに、官能基としてＳＯ３Ｎａを有するゲル型のイオン交換樹脂（商品名；ダイヤイオンＳＫ１１０、三菱化学社製）６．４ｇを使用した。他の条件は実施例１と同様にして試験を行った。
［比較例５］
比較例４のイオン交換樹脂に替えて、官能基としてＳＯ３Ｎａを有するポーラス型のイオン交換樹脂（商品名；ダイヤイオンＰＫ２２８、三菱化学社製）６．４ｇを使用した。他の条件は比較例４と同様にして試験を行った。
［比較例６］
比較例４のイオン交換樹脂に替えて、官能基としてＣＨ２ＮＨ（ＣＨ２ＣＨ２ＮＨ）ｎＨを有するキレート樹脂（商品名；ダイヤイオンＣＲ−２０、三菱化学社製）を使用した。他の条件は比較例４と同様にして試験を行った。
［比較例７］
比較例４のイオン交換樹脂に替えて、官能基としてＣＨ２ＣＣＨ３（ＣＯＯＨ）ｎＨＳＯ３Ｎａを有するイオン交換樹脂（商品名；ダイヤイオンＷＫ−１０、三菱化学社製）６．４ｇを使用した。他の条件は比較例４と同様にして試験を行った。
［比較例８］
比較例４のイオン交換樹脂に替えて、官能基としてイミノジ酢酸Ｎａを有するキレート樹脂（商品名；レバチットモノプラスＴＰ−２０８、ランクセス社製）６．４ｇを使用した。他の条件は比較例４と同様にして試験を行った。
以上の結果を表２に示す。
【００３６】
【表２】
0005369440.tif 000003
【００３７】
表２によれば、実施例１（Ｎ−メチルグルカミン基を有するキレート樹脂使用）は、比較例３〜８（他のキレート樹脂又はイオン交換樹脂使用）に比べ、いずれの重金属に対しても重金属除去の効果が大きいことが分かった。また、比較例１と比べ、本発明におけるキレート樹脂６．４ｇを使用することにより、重金属除去の効果が高まったと考えられる。
【００３８】
［実施例２］
実施例１の４０質量％炭酸カリウム水溶液に替えて、２０質量％炭酸ナトリウム水溶液を使用して、試験を行った。原液の重金属成分は表３に示す通りである。他の条件は実施例１と同様にして試験を行った。
［比較例９］
実施例２のキレート樹脂に替えて、官能基としてイミノジ酢酸Ｎａを有するキレート樹脂（商品名；ダイヤイオンＣＲ−１１、三菱化学社製）を使用した。他の条件はすべて実施例２と同様にして試験を行った。
以上の結果を表３に示す。
【００３９】
【表３】
0005369440.tif 000004
【００４０】
表３によれば、実施例２（Ｎ−メチルグルカミン基を有するキレート樹脂使用）は、比較例９（イミノジ酢酸Ｎａを有するキレート樹脂使用）に比べ、いずれの重金属についても重金属除去の効果が大きいことが分かった。実施例１の４０質量％炭酸カリウム水溶液に替えて、２０質量％炭酸ナトリウム水溶液を使用しても、使用するキレート樹脂の量が６．４ｇであれば、同様の効果が得られることが分かった。
【００４１】
［実施例３］
実施例１の４０質量％炭酸カリウム水溶液に替えて、９質量％炭酸水素ナトリウム水溶液を使用して試験を行った。原液の重金属成分は表４に示す通りである。他の条件は実施例１と同様にして試験を行った。
［比較例１０］
実施例３のキレート樹脂に替えて、官能基としてイミノジ酢酸Ｎａを有するキレート樹脂（商品名；ダイヤイオンＣＲ−１１、三菱化学社製）を使用した。他の条件はすべて実施例３と同様にして試験を行った。
以上の結果を表４に示す。
【００４２】
【表４】
0005369440.tif 000005
【００４３】
表４によれば、実施例３（Ｎ−メチルグルカミン基を有するキレート樹脂使用）は、比較例１０（イミノジ酢酸Ｎａを有するキレート樹脂使用）に比べ、鉄とアルミニウムについては、劣っているが、銅、チタン、コバルトについては、除去の効果が大きいことが分かった。実施例１〜２のようにすべての金属について除去効果が得られていないのは、アルカリ金属炭酸塩水溶液として炭酸水素ナトリウム水溶液を使用したこと、及びその濃度が９質量％とやや低濃度であったことに起因していると考えられる。
【００４４】
［比較例１１〜１２及び実施例４］
表５に原液として示す重金属を含有する、４０質量％炭酸カリウム水溶液１００ｇに、官能基としてＮ−メチルグルカミン基を有するキレート樹脂（商品名；ダイヤイオンＣＲＢ−０５、三菱化学社製）を、種々の添加量として、試験を行った。
以上の結果を表５に示す。
【００４５】
【表５】
0005369440.tif 000006
【００４６】
表５によれば、比較例１１のように、キレート樹脂０．１ｇを添加した場合は、鉄、銅いずれについても、２５％の重金属の除去ができた。また、比較例１２のように、キレート樹脂０．６ｇを添加した場合、除去の割合は飛躍的に向上し、鉄については約８６％、銅については約８３％の除去ができた。更に、実施例４のように、キレート樹脂４．０ｇを添加した場合には、鉄、銅共に約９６％除去することができた。
【００４７】
［実施例５〜６］
１０８０ｎｇ／ｇの鉄を含有する、４０質量％炭酸カリウム水溶液（粗アルカリ金属炭酸塩水溶液）１００ｇに、官能基としてＮ−メチルグルカミン基を有するキレート樹脂（商品名；ダイヤイオンＣＲＢ−０５、三菱化学社製））１０ｇ（実施例５）又は２０ｇ（実施例６）を加え、室温で攪拌して２時間接触させた。その後、これらの溶液を採取し、鉄含有分の分析（下記の分析方法）を行い、キレート樹脂未接触の原液と比較して除去率を求めた。その結果、実施例５、６のいずれの場合も除去率は９９％を超えていた。このように粗アルカリ金属炭酸塩水溶液に高濃度に含まれる鉄を極めて効率よく除去できることが分かった。
【００４８】
（鉄イオンの分析方法）
採取した試料に超純水を加えた後、塩酸酸性とした。そして１０質量％塩酸ヒドロキシルアンモニウム水溶液を加え、数分間煮沸させた後、希アンモニア水にてｐＨを３〜５に調整し、０．３質量％オルトフェナントロリン塩酸塩溶液を加えた。次いで、２０質量％酢酸アンモニウム緩衝液と蒸留水とでメスアップし、室温で１０分間放置して発色させ、吸光光度計にて吸光度を求めた。また、別途、採取試料を用いないで同様の操作を行い、ブランクの吸光度を求めた。更に、別途作成した検量線を用いて鉄濃度を求めた。
【産業上の利用可能性】
【００４９】
本発明によれば、粗アルカリ金属炭酸塩水溶液中の重金属を除去し、高純度化することができるため、半導体ウェーハの研磨等の電子材料向けの他、医薬品、化粧品等の多くの分野に適用することができ、また、アルカリ金属炭酸塩水溶液製造時、出荷時、受け入れ時、使用時等のいずれの場合でも手軽に適用することができる。